(57)【要約】      （修正有）【課題】クリープ及び保持時間疲労亀裂伝播挙動を含む優れた高温滞留能力を示す、γ′ニッケル基超合金及び超合金から形成した部品を提供する。【解決手段】重量％表示で、１６．０〜３０．０％のコバルト、１１．５〜１５．０％のクロム、４．０〜６．０％のタンタル、２．０〜４．０％のアルミニウム、１．５〜６．０％のチタン、５．０％以下のタングステン、１．０〜７．０％のモリブデン、３．５％以下のニオブ、１．０％以下のハフニウム、０．０２〜０．２０％の炭素、０．０１〜０．０５％のホウ素、０．０２〜０．１０％のジルコニウム、残部のニッケル及び不可避不純物を含み、チタン：アルミニウムの重量比が０．５〜２．０であるγ′ニッケル基超合金【選択図】図１
2010275636.tif 000002
【特許請求の範囲】
【請求項１】
重量％表示で、
１６．０〜３０．０％のコバルト、
１１．５〜１５．０％のクロム、
４．０〜６．０％のタンタル、
２．０〜４．０％のアルミニウム、
１．５〜６．０％のチタン、
５．０％以下のタングステン、
１．０〜７．０％のモリブデン、
３．５％以下のニオブ、
１．０％以下のハフニウム、
０．０２〜０．２０％の炭素、
０．０１〜０．０５％のホウ素、
０．０２〜０．１０％のジルコニウム、
残部のニッケル及び不可避不純物を含み、チタン：アルミニウム重量比が０．５〜２．０である、γ′ニッケル基超合金。
【請求項２】
タンタル含量が４．４％以上である、請求項１記載のγ′ニッケル基超合金。
【請求項３】
ハフニウム含量が０．１％以上である、請求項１又は請求項２記載のγ′ニッケル基超合金。
【請求項４】
γ′ニッケル基超合金が、重量％表示で、１７．１〜２０．９％のコバルト、１１．５〜１４．３％のクロム、４．４〜５．６％のタンタル、２．１〜３．７％のアルミニウム、１．７〜５．０％のチタン、１．０〜５．０％のタングステン、１．３〜４．９％のモリブデン、０．９〜２．５％のニオブ、０．６％以下のハフニウム、０．０２〜０．１０％の炭素、０．０１〜０．０５％のホウ素、０．０２〜０．０８％のジルコニウム、残部のニッケル及び不可避不純物からなり、チタン：アルミニウムの重量比が０．５４〜１．８３である、請求項１記載のγ′ニッケル基超合金。
【請求項５】
γ′ニッケル基超合金が、重量％表示で、１７．１〜２０．７％のコバルト、１１．５〜１３．９％のクロム、４．５〜５．６％のタンタル、２．１〜３．５％のアルミニウム、２．８〜４．０％のチタン、１．３〜３．１％のタングステン、２．６〜４．９％のモリブデン、０．９〜２．０％のニオブ、０．１〜０．５９％のハフニウム、０．０３〜０．１０％の炭素、０．０１〜０．０５％のホウ素、０．０２〜０．０８％のジルコニウム、残部のニッケル及び不可避不純物からなり、チタン：アルミニウムの重量比が０．９８〜１．４５である、請求項１記載のγ′ニッケル基超合金。
【請求項６】
γ′ニッケル基超合金が、重量％表示で、１８．８〜２０．７％のコバルト、１２．６〜１３．９％のクロム、４．５〜５．５％のタンタル、２．１〜２．６％のアルミニウム、３．１〜３．８％のチタン、１．３〜１．６％のタングステン、４．０〜４．９％のモリブデン、０．９〜１．１％のニオブ、０．１３〜０．３８％のハフニウム、０．０３〜０．１０％の炭素、０．０２〜０．０５％のホウ素、０．０２〜０．０７％のジルコニウム、残部のニッケル及び不可避不純物からなり、チタン：アルミニウムの重量比が１．１８〜１．４５である、請求項１記載のγ′ニッケル基超合金。
【請求項７】
γ′ニッケル基超合金が、重量％表示で、１７．１〜１８．９％のコバルト、１１．５〜１２．７％のクロム、４．６〜５．６％のタンタル、２．９〜３．５％のアルミニウム、２．８〜３．４％のチタン、２．５〜３．１％のタングステン、２．６〜３．２％のモリブデン、１．３〜１．６％のニオブ、０．２０〜０．５９％のハフニウム、０．０３〜０．０８％の炭素、０．０１〜０．０４％のホウ素、０．０３〜０．０８％のジルコニウム、残部のニッケル及び不可避不純物からなり、チタン：アルミニウムの重量比が０．９８〜１．１８である、請求項１記載のγ′ニッケル基超合金。
【請求項８】
モリブデン：（モリブデン＋タングステン）の重量比が０．２４〜０．７６である、請求項１乃至請求項７のいずれか１項記載のγ′ニッケル基超合金。
【請求項９】
γ′ニッケル基超合金がγ′ソルバス温度１２００℃以下である、請求項１乃至請求項８のいずれか１項記載のγ′ニッケル基超合金。
【請求項１０】
請求項１乃至請求項９のいずれか１項記載のγ′ニッケル基超合金から形成された部品であって、ガスタービンエンジンのタービンディスク、圧縮機ディスク及び圧縮機ブリスクから選択される粉末冶金部品である、部品。
【発明の詳細な説明】
【技術分野】
【０００１】
この発明は、一般にニッケル基合金組成物に関し、特にガスタービンエンジンのタービンディスクのような、多結晶ミクロ組織及び高温滞留能力を必要とする部品に適当なニッケル基超合金に関する。
【背景技術】
【０００２】
ガスタービンエンジンのタービンセクションは燃焼器セクションの下流に位置し、ロータシャフト及び１つ又は２つ以上のタービン段を含む。各タービン段は、シャフトに装着又は保持されたタービンディスク（ロータ）と、ディスクに装着されディスクの外周から半径方向に延在するタービンブレードとを有する。燃焼器及びタービンセクション内の部品は多くの場合、高温燃焼ガスからの高温にある時でも有効な機械的特性を得るために、超合金材料から形成される。最近の高圧力比ガスタービンエンジンで圧縮機出口温度が一層高くなっていることからも、圧縮機ディスク、ブリスクその他の部品に高性能ニッケル基超合金を使用することが必要になっている。ある部品に適当な合金組成及びミクロ組織は、その部品が受ける特定の温度、応力その他の条件に依存する。例えば、ブレードやベーンなどの翼形部品を形成する超合金は多くの場合、等軸、方向性凝固（ＤＳ）もしくは単結晶（ＳＸ）超合金であり、一方タービンディスクを形成する超合金は、精密に制御された鍛造加工、熱処理及び表面処理（ピーニング処理など）を施して制御された結晶粒組織と望ましい機械的特性を有する多結晶ミクロ組織を生成しなければならない。
【０００３】
タービンディスクはしばしばガンマプライム析出強化ニッケル基超合金（以下γ′ニッケル基超合金という）から形成され、この超合金は、クロム、タングステン、モリブデン、レニウム及び／又はコバルトを主要元素として含有し、これらがニッケルと化合してγマトリックスを形成し、さらにアルミニウム、チタン、タンタル、ニオブ及び／又はバナジウムを主要元素として含有し、これらがニッケルと化合して所望のγ′析出強化相、主としてＮｉ3（Ａｌ，Ｔｉ）を形成する。著名なγ′ニッケル基超合金には、Ｒｅｎｅ８８ＤＴ（Ｒ８８ＤＴ、米国特許第４９５７５６７号）及びＲｅｎｅ１０４（Ｒ１０４、米国特許第６５２１１７５号）があり、また登録商標Ｉｎｃｏｎｅｌ、Ｎｉｍｏｎｉｃ及びＵｄｉｍｅｔにて市販されているニッケル基超合金もある。Ｒ８８ＤＴの組成は、重量％表示で、約１５．０〜１７．０％のクロム、約１２．０〜１４．０％のコバルト、約３．５〜４．５％のモリブデン、約３．５〜４．５％のタングステン、約１．５〜２．５％のアルミニウム、約３．２〜４．２％のチタン、約０．５〜１．０％のニオブ、約０．０１０〜０．０６０％の炭素、約０．０１０〜０．０６０％のジルコニウム、約０．０１０〜０．０４０％のホウ素、約０．０〜０．３％のハフニウム、約０．０〜０．０１％のバナジウム及び約０．０〜０．０１％のイットリウム、残部のニッケル及び不可避的不純物である。Ｒ１０４の公称組成は、重量％表示で、約１６．０〜２２．４％のコバルト、約６．６〜１４．３％のクロム、約２．６〜４．８％のアルミニウム、約２．４〜４．６％のチタン、約１．４〜３．５％のタンタル、約０．９〜３．０％のニオブ、約１．９〜４．０％のタングステン、約１．９〜３．９％のモリブデン、約０．０〜２．５％のレニウム、約０．０２〜０．１０％の炭素、約０．０２〜０．１０％のホウ素、約０．０３〜０．１０％のジルコニウム、残部のニッケル及び不可避的不純物である。
【０００４】
ガスタービンエンジンのディスク及び他の重要な部品はしばしば、粉末冶金（ＰＭ）、普通の鋳造及び鍛錬加工、及びスプレイキャスト又は核生成鋳造成形技術により製造したビレットから鍛造される。粉末冶金法により形成されたγ′ニッケル基超合金は特に、ガスタービンエンジンのタービンディスクや他の部品の性能要求を満足する良好なバランスのクリープ特性、引張特性及び疲労亀裂伝播特性を与えることができる。代表的な粉末冶金プロセスでは、所望の超合金の粉末に、例えば高温静水圧圧縮（ＨＩＰ）及び／又は押出圧密化による圧密化（consolidation）を施す。得られたビレットを次に、超塑性加工条件に近い合金のγ′ソルバス温度より僅かに低い温度で等温鍛造し、これにより有意な金属学的歪みの累積なしに、高い幾何学的歪みの累積を通してダイキャビティを充填することができる。これらの加工工程はビレット内の微細結晶粒径を元のままに保持し（例えばＡＳＴＭ１０〜１３以下）、高い可塑性を実現してニアネットシェイプ（できるだけ完成品に近い形状）鍛造ダイを充填し、鍛造中の破断を回避し、比較的低い鍛造及びダイ応力を維持するように設計されている。高温での耐疲労亀裂伝播性及び機械的特性を向上するために、これらの合金は次に、γ′ソルバス温度より高い温度で熱処理し（一般に超ソルバス熱処理という）、結晶粒の有意な均一な粗大化を図る。
【０００５】
Ｒ８８ＤＴやＲ１０４などの合金は超合金の高温性能を大幅に前進させているが、さらなる改良がいつも求められている。例えば、高温滞留能力が、最新の軍用及び商用エンジン用途と関連した高温及び高応力にとって重要な因子として浮上している。より高温の、より進歩したエンジンが開発されるにつれて、現在の合金のクリープ及び亀裂伝播特性は、最新のディスク用途の任務と寿命の目標や要求をみたすのに必要な能力に対して不足勝ちになっている。このような難問に対処する一つの観点は、１２００°Ｆ（約６５０℃）以上の温度でのクリープ及び保持時間（滞留）疲労亀裂伝播速度特性の望ましいバランスのよい改良を示し、しかも良好な生産性と熱安定性を有する組成物を開発することであることが、明らかである。しかし、クリープ及び亀裂伝播特性は同時に改良するのが難しく、特定の合金化成分の存在又は不在により、また超合金中に存在する合金化成分のレベルの比較的小さな変化により大きく影響されるという事実が、この問題をさらに複雑にしている。
【先行技術文献】
【特許文献】
【０００６】
【特許文献１】米国特許第６５２１１７５号明細書
【発明の概要】
【発明が解決しようとする課題】
【０００７】
本発明は、クリープ及び保持時間疲労亀裂伝播挙動を含む優れた高温滞留能力を示す、γ′ニッケル基超合金及び超合金から形成した部品を提供する。
【課題を解決するための手段】
【０００８】
本発明の第１の観点によるγ′ニッケル基超合金は、重量％表示で、１６．０〜３０．０％のコバルト、１１．５〜１５．０％のクロム、４．０〜６．０％のタンタル、２．０〜４．０％のアルミニウム、１．５〜６．０％のチタン、１．０〜５．０％のタングステン、１．０〜５．０％のモリブデン、３．５％以下のニオブ、１．０％以下のハフニウム、０．０２〜０．２０％の炭素、０．０１〜０．０５％のホウ素、０．０２〜０．１０％のジルコニウム、残部のニッケル及び不可避不純物を含み、チタン：アルミニウムの重量比が０．５〜２．０である。
【０００９】
本発明の別の観点によれば、上記の合金から形成された部品が提供され、部品の具体例にはガスタービンエンジンのタービンディスク、圧縮機ディスク及び圧縮機ブリスクがある。
【発明の効果】
【００１０】
本発明の顕著な利点として、上述したニッケル基超合金は、高温滞留特性のバランスのよい改良、具体的には、１２００°Ｆ（約６５０℃）以上の温度でのクリープ及び保持時間疲労亀裂伝播速度（ＨＴＦＣＧＲ：hold time fatigue crack growth rate）特性両方の改良を実現する可能性をもち、しかも良好な生産性と良好な熱安定性を有する。特に粉末冶金、熱間加工、及び熱処理技術を用いて適切に加工すれば、他の特性の改良も可能であると考えられる。
【００１１】
本発明の他の観点及び効果は以下の詳細な説明から明らかになるであろう。
【図面の簡単な説明】
【００１２】
【図１】ガスタービンエンジンに用いる形式のタービンディスクの斜視図である。
【図２】タービンディスク合金として使用可能な組成物として本発明による第１系列のニッケル基超合金組成物を列挙する表である。
【図３】図２のニッケル基超合金組成物についての種々の予測特性を列挙する表である。
【図４】図３のデータからクリープ及び保持時間疲労亀裂伝播速度（ＨＴＦＣＧＲ）をプロットしたグラフである。
【図５】タービンディスク合金として使用可能な組成物として本発明による第２系列のニッケル基超合金組成物を列挙する表である。
【図６】図５のニッケル基超合金組成物についての種々の予測特性を列挙する表である。
【図７】図６のデータからクリープ及び保持時間疲労亀裂伝播速度（ＨＴＦＣＧＲ）をプロットしたグラフである。
【図８】タービンディスク合金として使用可能な組成物として本発明による第３系列のニッケル基超合金組成物を列挙する表である。
【図９】図８のニッケル基超合金組成物について測定した種々の特性を列挙する表である。
【図１０】図８のニッケル基超合金組成物についての破断データ及び保持時間疲労亀裂伝播速度（ＨＴＦＣＧＲ）をプロットしたグラフである。
【発明を実施するための形態】
【００１３】
本発明は、γ′ニッケル基超合金に関し、特に熱間加工（例えば鍛造）により多結晶ミクロ組織をもつように製造される部品に適当なγ′ニッケル基超合金に関する。図１に示す特定の部品例は、ガスタービンエンジン用の高圧タービンディスク１０である。本発明をガスタービンエンジン用の高圧タービンディスクの加工について説明するが、本発明の構成及び効果は、ガスタービンエンジンの圧縮機ディスク及びブリスクにも、また高温で応力がかかる、したがって高温滞留能力を必要とする多数の他の部品にも適用できることが当業者に明らかである。
【００１４】
図１に示す形式のディスクは、代表的には、粉末冶金（ＰＭ）、鋳造及び鍛錬加工、又はスプレイキャストもしくは核生成鋳造成形技術により製造した微細結晶粒ビレットを等温鍛造することにより製造される。粉末冶金法を用いる好適な実施形態では、超合金粉末を高温静水圧圧縮（ＨＩＰ）もしくは押出圧密化などにより圧密化することによりビレットを形成することができる。ビレットを代表的には、合金の再結晶温度に等しいか近いが、合金のγ′ソルバス温度より低い温度及び超塑性加工条件下で鍛造する。鍛造後、超ソルバス（溶体化）熱処理を行い、その間に結晶粒子の成長が起こる。超ソルバス熱処理は超合金のγ′ソルバス温度より高いが、溶融開始温度より低い温度で行って、加工結晶粒構造を再結晶させるとともにγ′析出物を超合金中に溶解（溶体化）する。超ソルバス熱処理後、部品を、γ′をγマトリックス内にもしくは粒界に再析出させるのに適当な速度で冷却し、こうして所望の特定の機械的特性を得る。部品は既知の方法で時効処理してもよい。
【００１５】
本発明の超合金組成物は、現存するニッケル基超合金より良好な高温滞留能力を発揮することができる合金化成分及びそのレベルを同定することを目的とする当社の解析的予測プロセスを用いることによって開発した。詳しくは、解析と予測には、上述した方法で製造されるタービンディスクにふさわしい引張、クリープ、保持時間（滞留）亀裂伝播速度、密度及び他の重要なもしくは望ましい機械的特性についての要素伝達関数の定義を含む当社の研究を利用した。これらの伝達関数を同時に解くことにより、組成物の評価を行って、最新のタービンエンジンニーズを満たす所望の機械的特性（クリープ及び保持時間疲労亀裂伝播速度（ＨＴＦＣＧＲ）など）をもつらしい組成物を同定する。解析的検討では、当社のデータベースとともに市販のソフトウェアパッケージも利用して、組成物に基づく相体積分率を予測し、こうして望ましくない平衡相安定境界に近づくか、場合によっては僅かに超過する組成物をさらに定義した。最後に、溶体温度並びにγ′及び炭化物の好適な量を規定して、（使用中の環境特性のため平衡相が十分に生成するならば、使用中の能力を低減するおそれのある）望ましくない相を回避しながら、機械的特性、相組成及びγ′体積分率の望ましい組合せをもつ組成物を同定した。これらの研究では、歴史的なディスク合金開発業績から得られる選択データに基づいて、回帰方程式又は伝達関数を開発した。研究は、上述したニッケル基超合金Ｒ８８ＤＴ及びＲ１０４の定性及び定量的データにも依拠した。
【００１６】
可能性のある合金組成物を同定するのにいくつかの基準を利用したが、その１つは、長期間にわたる１４００°Ｆ（約７６０℃）以上の温度での強度を増加する意図で、γ′（（Ｎｉ，Ｃｏ）3（Ａｌ，Ｔｉ，Ｎｂ，Ｔａ））の体積率（％）をＲ８８ＤＴのそれより大きくしたいということであった。２２００°Ｆ（約１２００℃）以下のγ′ソルバス温度も、熱処理及び急冷中の作業の容易なことから、望ましいと同定された。さらに、例えば高温強度のためのハフニウムの添加、耐食性のためのクロムレベル１０重量％以上、γ′（Ｎｉ3（Ａｌ，Ｔｉ，Ｎｂ，Ｔａ））安定性を維持するための公称Ｒ８８ＤＴレベルより高いアルミニウムレベル、そして積層欠陥エネルギーを最小限に抑える（良好なサイクル挙動に望ましい）とともにγ′ソルバス温度を制御するのに役立つ１８重量％超えのコバルトレベルなど、いくつかの組成パラメータを組成物の出発点として同定した。回帰方程式及び従来の経験はさらに、比較的高レベルの高融点元素が高温特性を向上させるのに望ましいことを示唆していた。そして、チタン、タングステン、ニオブ及びモリブデンレベルを選択的にバランスさせることによりクリープ及び保持時間疲労亀裂伝播挙動を最適なものとした。最後に、特定の機械的特性に関する回帰因子を利用して、優れた高温保持時間（滞留）挙動を発揮することができる、そして他の手段では非常に多数の合金での膨大な実験なしでは同定できない、可能な合金組成物を狭義に同定した。このような特性とは、１２００°Ｆ（約６５０℃）での極限引張強さ（ＵＴＳ）、降伏強さ（ＹＳ）、伸び（ＥＬ）、断面縮小率（ＲＡ）、クリープ（１２００°Ｆ及び１１５ｋｓｉ（約６５０℃及び約７９０ＭＰａ）での０．２％クリープまでの時間）、１３００°Ｆ（約７００℃）及び最大応力強度２５ｋｓｉ√ｉｎ（約２７．５ＭＰａ√ｍ）での保持時間（滞留）疲労亀裂伝播速度（ＨＴＦＣＧＲ、ｄａ／ｄｔ）、疲労亀裂伝播速度（ＦＣＧＲ）、γ′体積率（ＧＡＭＭＡ′％）及びγ′ソルバス温度（ＳＯＬＶＵＳ）であり、これらはすべて回帰基準で評価した。本明細書で報告するこれらの特性の単位は、ＵＴＳ及びＹＳについてはｋｓｉ、ＥＬ、ＲＡ及びγ′体積率については％、クリープについては時間、亀裂伝播速度（ＨＴＦＣＧＲ及びＦＣＧＲ）についてはｉｎ／ｓｅｃ、そしてγ′ソルバス温度については°Ｆである。また熱力学的計算を行って、γ′、炭化物、ホウ化物及びトポロジー最密充填（ＴＣＰ＝topologically close packed）相の相体積分率、安定性及びソルバスなどの合金特性を評価した。
【００１７】
専門家の意見及び指針を用いて、上述したプロセスを繰り返し実施して、製造及び評価に好適な組成物を規定した。このプロセスから、第１系列の合金組成物（重量％）を図２の表に記載の通りに規定した。同表には、参考のためＲ８８ＤＴも含めた。図２の合金についての回帰基準の特性予測を図３の表に示す。図４は、図３からの保持時間疲労亀裂伝播速度（ＨＴＦＣＧＲ）及びクリープ（ＣＲＥＥＰ）データのグラフである。図４の視覚的表示から、合金ＭＥ４２、ＭＥ４３、ＭＥ４４、ＭＥ４６、ＭＥ４８、ＭＥ４９及びＭＥ４９２が、クリープが７０００時間を超え、ＨＴＦＣＧＲが約１ｘ１０17ｉｎ／ｓ（約１ｘ１０16ｍｍ／ｓ）以下である、クリープ及び保持時間疲労亀裂伝播速度特性の最適な組合せを示す、したがって、図４にプロットしたＲ８８ＤＴ、Ｒ１０４及び他の現行合金についての回帰基準の予測に対して顕著な向上を与える、と解析を通して予測された。Ｒｅｎｅ８８ＤＴより優れた滞留疲労及びクリープをもつと予測されたこれらの合金を、相体積分率、安定性、ソルバスなどの合金特性を査定する熱力学的計算により、さらに評価した。この分析から、合金ＭＥ４３、ＭＥ４４、ＭＥ４８及びＭＥ４９２は、潜在的に望ましくないレベルの有害なトポロジー最密充填（ＴＣＰ）相、具体的にはシグマ（σ）相（一般に（Ｆｅ，Ｍｏ）ｘ（Ｎｉ，Ｃｏ）ｙ、式中のｘ及びｙは１〜７）及び／又はイータ（η）相（Ｎｉ3Ｔｉ）を生じやすいと予測された。
【００１８】
ＴＣＰ相の熱力学的計算はある不確定性をもつと考えられたが、望ましくないレベルのＴＣＰ相の形成を回避したいという要望が第２系列の合金組成物を規定する基礎となった。合金ＨＬ−０６〜ＨＬ−１５と表示される第２系列の合金組成物の組成（重量％）を図５の表に示す。第２系列には、設計通りの実験的な系列の合金（ＨＬ−０６、０７、０８、０９及び１０）とより調査的な系列の合金（ＨＬ−１１、１２、１３、１４及び１５）がある。設計通りの実験的な系列は、Ｔｉ／Ａｌ及びＭｏ／（Ｗ＋Ｍｏ）比をバランスさせながら、比較的高いタンタル含量を与えるという目的に大きく依拠した。５つの調査的な合金のうち４つを処方して高タンタルレベルの影響を調べる一方、５番目の合金（ＨＬ−１５）はより低いタンタルレベル、はるかに高いモリブデンレベルとなるよう処方し、タングステンをモリブデンで埋め合わせる影響を調べた。
【００１９】
第２系列の合金についての回帰基準の特性予測を図６の表に列挙する。図７は図６からの保持時間疲労亀裂伝播速度（ＨＴＦＣＧＲ）及びクリープ（ＣＲＥＥＰ）データのグラフである。図７の視覚的表示から、合金ＨＬ−０７、ＨＬ−０８及びＨＬ−０９が、クリープが７０００時間を超え、ＨＴＦＣＧＲが約３ｘ１０17ｉｎ／ｓ（約７．６ｘ１０16ｍｍ／ｓ）以下である、クリープ及び保持時間亀裂伝播速度特性の最適な組合せを示す、したがって、図７にプロットしたＲ８８ＤＴ、Ｒ１０４及び他の現行合金についての回帰基準の予測に対して顕著な向上を与える、と解析を通して予測された。これらの合金も、相体積分率、安定性、ソルバスなどの合金特性について評価した。いずれの合金も、潜在的に望ましくないレベルのトポロジー最密充填（ＴＣＰ）相を形成するとは予測されなかった。
【００２０】
上述した予測に基づいて、９つの合金（合金Ａ〜Ｉ）を第２系列の１０合金に基づく組成にて製造した。製造した合金の実際の化学組成（重量％）を図８の表に列挙する。これらの合金から、部分的にはタンタル及びモリブデン含量の差異に基づいて、２つの区別できる合金タイプを同定した。合金Ａ〜Ｈを含む第１の合金タイプは、下記の表２に示され、部分的には比較的高いタンタルレベルにより特徴付けられる。合金Ｉを含む第２の合金タイプは、下記の表３に示され、比較的高いモリブデン含量により特徴付けられる。表２には、合金Ａ及びＥの組成についての合金化範囲も示し、この範囲は、約１４００°Ｆにて、保持時間（滞留）３００秒及び最大応力強度２０ｋｓｉ√ｉｎ（約２２ＭＰａ√ｍ）を用いて行ったＴＨＦＣＧＲ（ｄａ／ｄｔ）試験における実際の性能に基づく特に有望な特性をもつと考えられる。合金Ａ〜Ｉの亀裂伝播速度及びＲ１０４に対する相対的亀裂伝播速度を下記の表１に示す。図９の表に、合金Ａ〜Ｉの他の特性をＲ１０４と比較して示す。極限引張強さ（ＵＴＳ）、降伏強さ（０．０２％ＹＳ及び０．２％ＹＳ）、伸び（ＥＬ）、及び断面縮小率（ＲＡ）を１４００°Ｆ（約７６０℃）で評価し、０．２％クリープまでの時間（０．２％クリープ）及び破断（破断時間）を１４００°Ｆ及び１００ｋｓｉ（約７６０℃及び約６９０ＭＰａ）で評価した。なお、合金Ａ、Ｅ及びＩのクリープ及び破断挙動は、極めて良好なクリープ及び破断挙動を示すと考えられるＲ１０４のそれより著しく高かった。図１０は、図９の破断データを表１のＨＴＦＣＧＲデータに対してプロットしたグラフである。図１０のの視覚的表示から、合金Ａ、Ｅ及びＩが保持時間亀裂伝播速度と破断との最適な組合せを示し、Ｒ１０４に対して顕著な向上を示唆することが分かる。
【００２１】
【表１】
2010275636.tif 000003
【００２２】
高いアルミニウムレベルが高温での使用に必要な合金安定性を促進するが、通常高いチタンレベルがほとんどの機械的特性に有利であることに鑑みて、チタン：アルミニウム重量比は、表２及び表３の合金にとって重要であると考えられる。さらに、モリブデン：（モリブデン＋タングステン）重量比は表２の合金にとって重要であると考えられる。この比が、高温応答にふさわしい高融点元素含量を示し、γ及びγ′相の高融点元素含量をバランスさせるからである。このような理由で、これらの比も適用可能なら表２及び表３に含めてある。表２及び３に列挙した元素のほかに、望ましくない特性をもたらすことなく、少量の他の合金化成分が存在しうる。このような成分とその量（重量）は、例えば２．５％以下のレニウム、２％以下のバナジウム、２％以下の鉄及び０．１％以下のマグネシウムである。
【００２３】
【表２】
2010275636.tif 000004
【００２４】
【表３】
2010275636.tif 000005
【００２５】
図２、図５及び図８に同定した合金組成物及び表２及び表３に同定した合金及び合金化範囲は、当初、解析的予測に基づくものであったが、かかる予測をなしこれらの合金組成物を同定するのに依拠した広範な解析とすべての情報は、これらの合金、特に表２及び表３の合金組成物がガスタービンエンジンのタービンディスクに望ましいクリープ及び保持時間疲労亀裂伝播速度特性の有意な向上を達成する可能性を強く示唆している。
【００２６】
以上、本発明をニッケル基超合金の特定の組成及び特性を含む特定の実施形態について説明したが、本発明の範囲はこれに限定されない。本発明の範囲を限定するのは特許請求の範囲だけである。
【図１】
2010275636.tif 000006
【図２】
2010275636.tif 000007
【図３】
2010275636.tif 000008
【図４】
2010275636.tif 000009
【図５】
2010275636.tif 000010
【図６】
2010275636.tif 000011
【図７】
2010275636.tif 000012
【図８】
2010275636.tif 000013
【図９】
2010275636.tif 000014
【図１０】
2010275636.tif 000015